(57)【特許請求の範囲】
【請求項１】
（ｉ）ピナコール化合物と、（ｉｉ）金属−有機チタン化合物または金属−有機ジルコニウム化合物と、（ｉｉｉ）有機ペルオキシド化合物またはジアゾ化合物とを含み、
前記ピナコール化合物は、下記一般式
【化１】
0006572227.tif 000023
（式中、Ｒ１およびＲ３は、同一であるかまたは異なる、置換または未置換の芳香族基であり；Ｒ２およびＲ４は、同一であるかまたは異なる、置換または未置換の芳香族基であり；ＸおよびＹは、同一であるかまたは異なる、水酸基、アルコキシ基、または、アリールオキシ基である）を有する、重合開始剤システム。
【請求項２】
Ｒ１〜Ｒ４が、未置換の芳香族基であり、ＸおよびＹが、両方とも水酸基である、請求項１に記載の重合開始剤システム。
【請求項３】
前記未置換の芳香族基が、フェニル基である、請求項２に記載の重合開始剤システム。
【請求項４】
前記金属−有機チタン化合物が、テトラブチルチタネート、テトラｔ−ブチルチタネート、テトライソプロピルチタネート、テトラｎ−プロピルチタネート、クロロトリブチルチタネート、ジクロロジブチルチタネート、チタンジイソプロポキシド（ビス−２，４−ペンタンジオネート）、チタンジイソプロポキシドビス（エチルアセトアセテート）、シクロペンタジエニルチタントリクロリド、チタンテトラクロリド、チタンテトラブロミド、チタノセンジクロリド、アルキル置換チタノセンジクロリド、アルキル置換シクロペンタジエニルチタントリメトキシド、チタントリイソステアロイルイソプロポキシド、チタンテトラキス（ビス２，２−（アリルオキシ−メチル）ブトキシド、チタントリアクリレートメトキシエトキシエトキシド、クレシルチタネート、フェニルチタントリイソプロポキシド、および、チタン３，６−ジオキサヘプタノエートからなる群から選択されるチタネートである、請求項１に記載の重合開始剤システム。
【請求項５】
前記金属−有機ジルコニウム化合物が、テトラブチルジルコネート、テトライソプロピルジルコネート、テトラｎ−プロピルジルコネート、ジルコニウムジ−ｎ−ブトキシド（ビス−２，４−ペンタンジオネート）、ジルコニウム（テトラ−２，４−ペンタンジオネート）、ジルコニウムジイソプロポキシドビス（エチルアセトアセテート）、シクロペンタジエニルジルコニウムトリクロリド、ジルコニウムテトラクロリド、ジルコニウムテトラブロミド、ジルコノセンジクロリド、アルキル置換ジルコノセンジクロリド、および、アルキル置換シクロペンタジエニルジルコノセントリメトキシドからなる群から選択されるジルコネートである、請求項１に記載の重合開始剤システム。
【請求項６】
前記有機ペルオキシド化合物が、ヒドロペルオキシド、ペルオキシエステル、ケトンペルオキシド、ジアシルペルオキシド、ペルオキシジカーボネート、ペルオキシケタール、ジアルキルペルオキシド、環状ペルオキシド、および、それらの混合物からなる群から選択される、請求項１に記載の重合開始剤システム。
【請求項７】
（ｉ）前記ヒドロペルオキシドが、ｔ−ブチルヒドロペルオキシド、クミルヒドロペルオキシド、テトラメチルブチルヒドロペルオキシド、および、それらの混合物からなる群から選択され、（ｉｉ）前記ペルオキシエステルが、ｔ−ブチルペルオキシネオデカネート、ｔ−ブチルペルオキシピバレート、ｔ−ブチルペルオキシベンゾエート、２，５−ジメチル−２，５−ジ（２−エチルヘキサノイルペルオキシ）ヘキサン、ｔ−アミルペルオキシ−２−エチルヘキサノエート、および、それらの混合物からなる群から選択され、（ｉｉｉ）前記ジアルキルペルオキシドが、ジクミルペルオキシド、２，５−ビス（ｔｅｒｔ−ブチルペルオキシ）−２，５−ジメチルヘキサン、および、それらの混合物からなる群から選択される、請求項６に記載の重合開始剤システム。
【請求項８】
前記ジアゾ化合物が、２，２’−アゾジ（イソブチロニトリル）（ＡＩＢＮ）、２，２’−アゾジ（２−メチルブチロニトリル）、１，１’−アゾジ（ヘキサヒドロベンゾニトリル）、および、それらの混合物からなる群から選択される、請求項１に記載の重合開始剤システム。
【請求項９】
（ｉ）前記ピナコール化合物と前記金属−有機チタン化合物または金属−有機ジルコニウム化合物との反応生成物と、（ｉｉ）前記有機ペルオキシド化合物またはジアゾ化合物とを含む、請求項１〜８のいずれか一項に記載の重合開始剤システム。
【請求項１０】
前記ピナコール化合物と前記金属−有機チタン化合物または金属−有機ジルコニウム化合物との反応生成物が、下記一般式
【化２】
0006572227.tif 000024
（式中、Ｍはチタンおよびジルコニウムから選択される金属であり；ＲおよびＲ’は有機部分を含む）を含む、請求項９に記載の重合開始剤システム。
【請求項１１】
前記ピナコール化合物と前記金属−有機チタン化合物または金属−有機ジルコニウム化合物との反応生成物が、下記一般式
【化３】
0006572227.tif 000025
（式中、Ｍはチタンおよびジルコニウムから選択される金属であり；ＲおよびＲ’は有機部分を含む）を含む、請求項９に記載の重合開始剤システム。
【請求項１２】
前記重合開始剤が、下記化学構造
【化４】
0006572227.tif 000026
のベンゾピナコールのチタンアルコキシドを含む、請求項９に記載の重合開始剤システム。
【請求項１３】
前記重合開始剤が、下記化学構造
【化５】
0006572227.tif 000027
のベンゾピナコールのジルコニウムアルコキシドを含む、請求項９に記載の重合開始剤システム。
【請求項１４】
（Ａ）（ｉ）ピナコール化合物と、（ｉｉ）金属−有機チタン化合物または金属−有機ジルコニウム化合物と、（ｉｉｉ）有機ペルオキシド化合物またはジアゾ化合物との混合物、または、（Ｂ）（ｉ）ピナコール化合物と金属−有機チタン化合物または金属−有機ジルコニウム化合物との反応生成物と、（ｉｉ）有機ペルオキシド化合物またはジアゾ化合物との混合物を含む重合開始剤組成物を、反応性モノマー、不飽和ポリマー、または、不飽和ポリマーと反応性モノマーとの混合物に添加するステップと；
前記反応性モノマーおよび／または前記不飽和ポリマーを９０℃以下で重合するステップと、を含み、
前記ピナコール化合物は、下記一般式
【化６】
0006572227.tif 000028
（式中、Ｒ１およびＲ３は、同一であるかまたは異なる、置換または未置換の芳香族基であり；Ｒ２およびＲ４は、同一であるかまたは異なる、置換または未置換の芳香族基であり；ＸおよびＹは、同一であるかまたは異なる、水酸基、アルコキシ基、または、アリールオキシ基である）を有する、重合方法。
【請求項１５】
前記金属−有機チタン化合物または金属−有機ジルコニウム化合物を、反応性モノマー、不飽和ポリマー、または、不飽和ポリマーと反応性モノマーとの混合物に添加して第１の混合物を調製するステップと；
前記ピナコール化合物と前記有機ペルオキシド化合物またはジアゾ化合物とを、反応性モノマー、不飽和ポリマー、または、不飽和ポリマーと反応性モノマーとの混合物に添加して第２の混合物を調製するステップと；
前記第１の混合物と前記第２の混合物とを組み合わせるステップと；
前記組み合わされた第１の混合物および第２の混合物に存在する前記反応性モノマーおよび／または前記不飽和ポリマーを９０℃以下で重合するステップと、を含む、請求項１４に記載の重合方法。
【発明の詳細な説明】
【技術分野】
【０００１】
本開示は、反応性モノマーおよび不飽和ポリマーのための重合開始剤に関する。特に、本開示は、不飽和ポリマーおよび／またはモノマーの２５℃という低温での硬化に、第４族遷移金属と組み合わせて使用可能な、ピナコールとペルオキシド化合物またはジアゾ化合物との混合物に基づく重合開始剤組成物に関する。
【背景技術】
【０００２】
有機ペルオキシドは、不飽和ポリエステル樹脂を重合するための業界標準である。ペルオキシドの構造に応じて、室温から１８０℃の高温の範囲で硬化を行うことができる。低温（１２０℃未満）で硬化することがほぼ一様に望まれている。明らかに省エネとなることに加えて、硬化対象の物品の温度を上げる必要が無いため、スループットを大幅に上昇させることができるからである。他の低温硬化開始剤システムにはジアゾ化合物も含まれ得る。低温硬化用のペルオキシド化合物またはジアゾ化合物の欠点は、ペルオキシド化合物またはジアゾ化合物の安定性である。ペルオキシドの多くは、低温保存しなければならず、また、冷蔵条件で出荷しなければならない。ペルオキシドの熱に対する不安定性および取り扱いは、当該物質を使用する従業員にとって危険であることがよく知られている。他の欠点は、低温硬化ペルオキシドでは、触媒された物質の可使時間が短くなり得ることである。
【０００３】
また、促進剤をペルオキシドと組み合わせて使用して硬化温度を下げることができる。コバルト、鉄、マンガンの誘導体などの促進剤を使用して低温硬化を促進することが一般的である。また、ペルオキシドの分解を促進し硬化に必要な高いラジカルフラックスを得るために、アミン、アセトアセテート、アミドがコバルトなどの金属と組み合わせて使用され得る。
【０００４】
好適なラジカル重合開始剤として、ベンゾピナコールがしばらく前から知られている。しかしながら、その反応性や最終生成物の性質は、ペルオキシド系ラジカル重合開始剤と比較して、余分な調製費用が克服できる程には十分ではない。反応性および溶解性を改善するために、ベンゾピナコールのカリウム塩およびナトリウム塩をジクロロシラン、トリクロロシラン、テトラクロロシラン、または、ポリオルガノシラン／シロキサン材料と反応させることが行われている。これらの生成物の商業的成功は限定的であるが、不飽和ポリマーの硬化温度を大幅に低下させることは示されていない。
【０００５】
ポリウレタン誘導体化ベンゾピナコール開始剤が知られており、「生きた」触媒として振る舞うことが報告された。反応性もベンゾピナコール自身と類似している。同様の研究が、フェニルイソシアネートなどの単官能イソシアネートを使用して、Chenらにより示されている（非特許文献１）。これらの開始剤も「生きた」触媒であることが見出された。
【０００６】
ベンゾピナコールのブロモアセチル誘導体が不飽和ポリエステル（ＵＰＥ）システムを重合するための難燃性開始剤として知られている。さらに、ＵＰＥシステムのための難燃性開始剤としてベンゾピナコールのリンエーテルおよびシリルエーテルが報告されている。
【０００７】
ヒドロペルオキシドの還元にＴｉ（ＩＩＩ）種を使用することが調査されている。例えば、ＴｉＣｌ３によるｔ−ブチルヒドロペルオキシドの還元を介したエーテルのラジカルアミノアルキル化が研究されている。また、不安定なＴｉ（ＩＩＩ）種のｉｎ  ｓｉｔｕな発生が、Ｔｉ（ＩＶ）種の亜鉛金属またはマンガン金属による還元を介して触媒的に達成され得ることが示されている。しかしながら、本開示のようにＴｉ（ＩＶ）のＴｉ（ＩＩＩ）への還元にピナコール化合物または任意の他の有機物質を使用することは当該技術分では知られていない。
【先行技術文献】
【非特許文献】
【０００８】
【非特許文献１】European Polymer Journal, 36 (2002) 1547-1554
【発明の概要】
【発明が解決しようとする課題】
【０００９】
（ｉ）ピナコール化合物と、（ｉｉ）第４族遷移金属または第４族遷移金属含有化合物と、（ｉｉｉ）還元可能であり、かつ、重合開始可能なラジカルを発生可能な電子受容種とを含む重合開始剤システムが提供される。
【００１０】
ある例示的な実施形態によれば、上記重合開始剤システムは、（ｉ）ピナコール化合物と第４族遷移金属または第４族遷移金属含有化合物との反応生成物と、（ｉｉ）還元可能であり、かつ、重合開始可能なラジカルを発生可能な電子受容種とを含む。
【００１１】
さらに、（Ａ）（ｉ）ピナコール化合物と、（ｉｉ）第４族遷移金属または第４族遷移金属含有化合物と、（ｉｉｉ）重合開始可能なラジカルを発生させる電子受容種との混合物、または、（Ｂ）（ｉ）ピナコール化合物と第４族遷移金属または第４族遷移金属含有化合物との反応生成物と、（ｉｉ）重合開始可能なラジカルを発生させる電子受容種との混合物を含む重合開始剤システムを、反応性モノマー、不飽和ポリマー、または、不飽和ポリマーと反応性モノマーとの混合物に添加するステップと；上記反応性モノマーおよび／または上記不飽和ポリマーを重合するステップと、を含む重合方法が提供される。
【００１２】
ある例示的な実施形態によれば、上記重合方法は、第４族遷移金属または第４族遷移金属含有化合物を、反応性モノマー、不飽和ポリマー、または、不飽和ポリマーと反応性モノマーとの混合物に添加して第１の混合物を調製するステップと；ピナコール化合物と、重合開始可能なラジカルを発生させる電子受容種とを、反応性モノマー、不飽和ポリマー、または、不飽和ポリマーと反応性モノマーとの混合物に添加して第２の混合物を調製するステップと；上記第１の混合物と上記第２の混合物とを組み合わせるステップと；上記組み合わされた第１の混合物および第２の混合物に存在する上記反応性モノマーおよび／または上記不飽和ポリマーを重合するステップと、を含む。
【００１３】
また、別々の第１の成分および第２の成分を含む重合反応のための２成分キットが提供される。ある実施形態によれば、上記キットは、ピナコールと第４族遷移金属または第４族遷移金属含有化合物とを含む第１の成分と、重合開始可能なラジカルを発生させる電子受容種を含む第２の成分とを含む。他の例示的な実施形態によれば、上記キットは、ピナコールと重合開始可能なラジカルを発生させる電子受容種とを含む第１の成分と、第４族遷移金属または第４族遷移金属含有化合物を含む第２の成分とを含む。
【発明を実施するための形態】
【００１４】
従来の促進剤または不安定なペルオキシドを使用せずに不飽和システムの低温硬化を可能とする重合開始剤システムが開示される。本願明細書において、「低温硬化」は、ポリマーを１２０℃未満で硬化させることをいう。ある実施形態によれば、「低温硬化」は、ポリマーを９０℃以下で硬化させることをいう。ある実施形態によれば、「低温硬化」は、ポリマーを８０℃以下で硬化させることをいう。ある実施形態によれば、「低温硬化」は、ポリマーを２５℃で硬化させることをいう。２５℃という低温であっても、完全に硬化した物品が得られる。本重合開始剤組成物を用いると、最終硬化製品において表面阻害や表面の粘着性（タック）が観察されない。また本重合開始剤システムを使用することにより、少量（通常、１〜３重量％）の危険なペルオキシドを樹脂材料に配合しなければならないペルオキシドシステムと比較して、混合比を任意の範囲とした２成分システムが可能となる。
【００１５】
上記重合開始剤システムは、（ｉ）ピナコール化合物と、（ｉｉ）第４族遷移金属または第４族遷移金属含有化合物と、（ｉｉｉ）重合開始可能なラジカルを発生させる電子受容種とを含む。ある例示的な実施形態によれば、上記重合開始剤システムは、（ｉ）ピナコール化合物と、（ｉｉ）第４族遷移金属または第４族遷移金属含有化合物と、（ｉｉｉ）ペルオキシド化合物またはジアゾ化合物とを含む。あるいは、他の例示的な実施形態によれば、上記重合開始剤システムは、（ｉ）ピナコール化合物と第４族遷移金属または第４族遷移金属含有化合物との反応生成物と、（ｉｉ）ペルオキシド化合物またはジアゾ化合物とを含む。
【００１６】
ある例示的な実施形態によれば、上記重合開始剤システムのピナコール化合物は、下記一般式を含む。
【化１】
0006572227.tif 000002
（式中、Ｒ１およびＲ３は、同一であるかまたは異なる、置換または未置換の芳香族基であり；Ｒ２およびＲ４は、同一であるかまたは異なる、置換または未置換の脂肪族基または芳香族基であり；ＸおよびＹは、同一であるかまたは異なり、水酸基、アルコキシ基、または、アリールオキシ基を含み得る）
【００１７】
ある例示的な実施形態によれば、ピナコールは下記式を含む。
【化２】
0006572227.tif 000003
（式中、Ｒ１〜Ｒ４は、未置換の芳香族基であり；ＸおよびＹは、同一であるかまたは異なり、水酸基、アルコキシ基、または、アリールオキシ基を含み得る）
【００１８】
ある例示的な実施形態によれば、ピナコールは下記式のベンゾピナコールを含む。
【化３】
0006572227.tif 000004
（式中、Ｒ１〜Ｒ４は、未置換のフェニル基であり；ＸおよびＹは、両方とも水酸基である）
【００１９】
ある例示的な実施形態によれば、上記重合開始剤システムのピナコール化合物は、下記一般式のベンゾピナコールを含む。
【化４】
0006572227.tif 000005
（式中、Ｒ１〜Ｒ４は、同一であるかまたは異なる置換芳香族基であり；ＸおよびＹは、同一であるかまたは異なり、水酸基、アルコキシ基、または、アリールオキシ基を含み得る）
【００２０】
ある例示的な実施形態によれば、上記重合開始剤システムのピナコール化合物は、下記一般式のベンゾピナコールを含む。
【化５】
0006572227.tif 000006
（式中、Ｒ１〜Ｒ４は、それぞれ、置換フェニル基であり；ＸおよびＹは、両方とも水酸基である）Ｒ１〜Ｒ４のフェニル基の１つ以上が置換されている場合、この化合物はベンゾピナコール誘導体またはベンゾピナコールの誘導体と称され得る。
【００２１】
本願明細書において、「第４族遷移金属」は、元素の周期表の第４族縦列に見出される任意の遷移金属をいう。疑義を回避するために、第４族遷移金属には、Ｔｉ、Ｚｒ、Ｈｆ、Ｒｆが含まれる。
【００２２】
本願明細書において、「ペルオキシド化合物」は、ペルオキシド基またはペルオキソ基としても知られているＯ−Ｏ基を含む任意の化合物をいう。
【００２３】
本願明細書において、「ジアゾ化合物」は、末端官能基として２つの結合Ｎ原子を含む任意の有機化合物をいう。
【００２４】
低温硬化を達成するために、ある実施形態よれば、上記方法は、スチレンまたは他の反応性モノマーを含む不飽和ポリエステル樹脂のための開始剤システムとして、ベンゾピナコール、ペルオキシド、および、金属−有機チタン化合物または金属−有機ジルコニウム化合物を利用する。上記方法で使用するラジカル重合開始剤は、樹脂を商品に硬化する際に、不安定なペルオキシドまたは促進剤を使用せずに低温硬化を可能とする。
【００２５】
限定されずかつ例示のみを目的として、好適な金属−有機チタン化合物には、テトラブチルチタネート、テトラｔ−ブチルチタネート、テトライソプロピルチタネート、テトラｎ−プロピルチタネート、クロロトリブチルチタネート、ジクロロジブチルチタネート、チタンジイソプロポキシド（ビス−２，４−ペンタンジオネート）（Ｔｙｚｏｒ  ＧＢＡ）、チタンジイソプロポキシドビス（エチルアセトアセテート）、シクロペンタジエニルチタントリクロリド、チタンテトラクロリド、チタンテトラブロミド、チタノセンジクロリド、アルキル置換チタノセンジクロリド、アルキル置換シクロペンタジエニルチタントリメトキシド、チタントリイソステアロイルイソプロポキシド、チタンテトラキス（ビス２，２−（アリルオキシ−メチル）ブトキシド、チタントリアクリレートメトキシエトキシエトキシド、クレシルチタネート、フェニルチタントリイソプロポキシド、チタン３，６−ジオキサヘプタノエートなどのチタネートが含まれる。チタン（ＩＩＩ）化合物も使用され得るが、対応するチタン（ＩＶ）複合体よりも安定性が低い場合がある。
【００２６】
限定されずかつ例示のみを目的として、好適な金属−有機ジルコニウム化合物には、テトラブチルジルコネート、テトライソプロピルジルコネート、テトラｎ−プロピルジルコネート、ジルコニウムジ−ｎ−ブトキシド（ビス−２，４−ペンタンジオネート）、ジルコニウム（テトラ−２，４−ペンタンジオネート）、ジルコニウムジイソプロポキシドビス（エチルアセトアセテート）、シクロペンタジエニルジルコニウムトリクロリド、ジルコニウムテトラクロリド、ジルコニウムテトラブロミド、ジルコノセンジクロリド、アルキル置換ジルコノセンジクロリド、アルキル置換シクロペンタジエニルジルコノセントリメトキシドなどのジルコネートが含まれ得る。ジルコニウム（ＩＩＩ）も使用され得るが、対応するジルコニウム（ＩＶ）複合体よりも安定性が低い場合がある。
【００２７】
上に開示したとおり、ある例示的な実施形態によれば、ピナコール化合物は、Ｒ１〜Ｒ４のそれぞれがフェニル環であってＸ基およびＹ基が両方とも水酸基であるベンゾピナコールを含む。ある例示的な実施形態によれば、ベンゾピナコール分子上の１つ以上のフェニル環は置換され得る。例えば、限定されないが、ベンゾピナコール分子上の１つ以上のフェニル環は、ベンゾピナコールの誘導体を与える、アルキル置換基、アリール置換基、アルコキシ置換基、ハロゲン置換基を含み得る。
【００２８】
重合開始剤システムとして、ベンゾピナコールのチタンアルコキシドがペルオキシド化合物またはジアゾ化合物と組み合わせて使用され得る。ベンゾピナコールのチタンアルコキシドは、ベンゾピナコールをテトラアルキルチタネートと反応させることにより調製され得る。テトラアルキルチタネートは不活性溶媒に溶解され得る。ある例示的な実施形態によれば、テトラアルキルチタネートまたは他の脱離基を有するチタネートは、テトラブチルチタネート、テトラｔ−ブチルチタネート、テトライソプロピルチタネート、テトラｎ−プロピルチタネート、クロロトリブチルチタネート、ジクロロジブチルチタネート、チタンジ−ｎ−ブトキシド（ビス−２，４−ペンタンジオネート）、チタンジイソプロポキシドビス（エチルアセトアセテート）、シクロペンタジエニルチタントリクロリド、チタンテトラクロリド、チタンテトラブロミド、チタノセンジクロリド、チタントリイソステアロイルイソプロポキシド、チタンテトラキス（ビス２，２−（アリルオキシ−メチル）ブトキシド、チタントリアクリレートメトキシエトキシエトキシド、クレシルチタネート、フェニルチタントリイソプロポキシド、チタン３，６−ジオキサヘプタノエートを含み得る。テトラブチルチタネート（１モル）がトルエンなどの不活性溶媒に溶解され得る。ベンゾピナコールのチタンアルコキシドの調製方法に使用され得る溶媒または溶媒の組み合わせの種類は限定されず、非反応性である限り他の溶媒を使用してもよい。ベンゾピナコール（１モル）および他の単官能、二官能または三官能アルコール（ＲＯＨ、０〜１モル）を溶解したテトラアルキルチタネートに添加する。得られた混合物を真空蒸留（ロータリーエバポレーターを使用）に供し、減圧下で溶媒を除去する。このプロセスは溶媒およびブチルアルコールが除去されるまで継続する。
【００２９】
ある例示的な実施形態によれば、（ｉ）ベンゾピナコールと第４族遷移金属または第４族遷移金属含有化合物との反応生成物と、（ｉｉ）重合開始可能なラジカルを発生させる電子受容種（ペルオキシド化合物またはジアゾ化合物など）との混合物を含む重合開始剤システムの調製方法は、ベンゾピナコールのチタンアルコキシドまたはジルコニウムアルコキシドを調製するステップを含む。上記方法は、ベンゾピナコールまたはベンゾピナコールの誘導体を、揮発性リガンドを有する金属−有機チタン化合物または金属−有機ジルコニウム化合物、および、任意で不活性溶媒と反応させるステップを含む。
【００３０】
ある例示的な実施形態によれば、ベンゾピナコールのチタンアルコキシドまたはジルコニウムアルコキシドは下記一般式を含む。
【化６】
0006572227.tif 000007
（式中、Ｍはチタンまたはジルコニウムを含み；Ｒ５およびＲ６は同一でも異なってもよく、有機部分を含む）
【００３１】
ある例示的な実施形態によれば、有機部分はアルキル基、アルコキシ基、または、アリール基を含み得る。
【００３２】
ある例示的な実施形態によれば、ベンゾピナコールのチタンアルコキシドまたはジルコニウムアルコキシドは下記一般式を含む。
【化７】
0006572227.tif 000008
（式中、Ｍはチタンおよびジルコニウムから選択される金属を含み；ＲおよびＲ’は有機部分を含む）
【００３３】
ある例示的な実施形態によれば、ベンゾピナコールのチタンアルコキシドの調製方法は下記一般反応スキームを含む。
【化８】
0006572227.tif 000009
【００３４】
ある例示的な実施形態によれば、ベンゾピナコールのジルコニウムアルコキシドの調製方法は下記一般反応スキームを含む。
【化９】
0006572227.tif 000010
【００３５】
ベンゾピナコールのチタンアルコキシド開始剤およびベンゾピナコールのジルコニウムアルコキシド開始剤の調製方法には、多様なポリオールを使用することができる。好適なポリオールには、エチレングリコール、プロピレングリコール、１，３−プロパンジオール、１，４−プロパンジオール、１，４−ブタンジオール、２，２−ジメチル−１，３−プロパンジオール、２−メチルー１，３−プロパンジオールなどの一般的なジオール；ジエチレングリコール、ジプロピレングリコールなどのグリコールエーテル；ポリオキシエチレングリコール、ポリオキシプロピレングリコールなどのポリオキシアルキレングリコールが含まれる。グリセロール、トリメチロールプロパン、それらのオキシアルキル化付加物などのトリオールおよびそれより多官能のポリオールを使用することもできる。好ましくは、ポリオールは脂肪族または脂環族であり、任意でＣ−Ｏ−Ｃ結合を含む。
【００３６】
限定されずかつ例示のみを目的として、上記重合開始剤システムの好適なペルオキシド化合物には、ヒドロペルオキシド、ペルオキシエステル、ケトンペルオキシド、ジアシルペルオキシド、ペルオキシジカーボネート、ペルオキシケタール、ジアルキルペルオキシド、環状ペルオキシドが含まれ得る。ヒドロペルオキシドには、限定されないが、ｔ−ブチルヒドロペルオキシド、クミルヒドロペルオキシド、テトラメチルブチルヒドロペルオキシドが含まれ得る。ペルオキシエステルには、限定されないが、ｔ−ブチルペルオキシネオデカネート、ｔ−ブチルペルオキシピバレート、ｔ−ブチルペルオキシベンゾエート、ｔ−アミルペルオキシ−２−エチルヘキサノエート（Ａｋｚｏ  Ｎｏｂｅｌ  Ｐｏｌｙｍｅｒ  Ｃｈｅｍｉｃａｌｓ  ＬＬＣ（シカゴ、イリノイ州）から、Ｔｒｉｇｏｎｏｘ  １２１の製品表示で市販）、２，５−ジメチル−２，５−ジ（２−エチルヘキサノイルペルオキシ）ヘキサン（Ａｋｚｏ  Ｎｏｂｅｌ  Ｐｏｌｙｍｅｒ  Ｃｈｅｍｉｃａｌｓ  ＬＬＣ（シカゴ、イリノイ州）から、Ｔｒｉｇｏｎｏｘ  １４１の製品表示で市販）が含まれ得る。ジアルキルペルオキシドには、限定されないが、ジクミルペルオキシド、２，５−ジメチル−２，５）ジ−（ｔ−ブチルペルオキシ）ヘキサン（Ａｒｋｅｍａ  Ｉｎｃ（フィラデルフィア、ペンシルベニア州）から、Ｌｕｐｒｏｘ  １０１の製品表示で市販）が含まれ得る。
【００３７】
ｔ１／２（０．１ｈ）は、一般的に利用されているペルオキシドの安定性の尺度である。これは、５０％のペルオキシドが０．１時間で分解する温度である。一般的に使用されているペルオキシドは、ｔ１／２（０．１ｈ）を５０℃〜２３０℃の範囲で示す。１００℃未満の硬化の場合、合理的な時間で十分に硬化させるために、典型的には、ｔ１／２が１２０℃以下であるペルオキシドが使用される。
【００３８】
限定されずかつ例示のみを目的として、上記重合開始剤システムの好適なジアゾ化合物には、２，２’−アゾジ（イソブチロニトリル）（ＡＩＢＮ）、２，２’−アゾジ（２−メチルブチロニトリル）、１，１’−アゾジ（ヘキサヒドロベンゾニトリル）が含まれ得る。
【００３９】
上記重合開始剤システムは、ベンゾピナコールなどのピナコールと；金属−有機チタン化合物または金属−有機ジルコニウム化合物などの第４族遷移金属含有化合物と；重合開始可能なラジカルを発生させる電子受容種（ペルオキシド化合物またはジアゾ化合物など）とを含み得る。還元種とも称され得る上記重合開始剤システムの電子受容種は、第４族金属または第４族金属−化合物から電子を受容可能あるいは他の方法で入手することが可能であり、そのため、還元されて、反応性モノマーおよびＵＰＥ樹脂の重合を開始可能なラジカルを発生させる。例えば、金属−有機チタン化合物または金属−有機ジルコニウム化合物は、ベンゾピナコールおよびペルオキシドに対して触媒的に使用することができる。ベンゾピナコールは、金属−有機チタンまたは金属−有機ジルコニウム種で触媒されたホモリティックな結合開裂を低温で受ける。生じたラジカルから電子が１つ金属に移動して、当該金属をＩＶ酸化数状態からＩＩＩ酸化数状態に還元する。次いで、この金属は、ペルオキシド化合物またはジアゾ化合物を、フリーラジカル重合を開始させるラジカル種に還元する。このスキームを下記に示す。
【化１０】
0006572227.tif 000011
【００４０】
不飽和ポリエステル（ＵＰＥ）樹脂をどのように合成することができるかは、よく知られている。反応の進行は、混合物の酸価を測定することにより追跡することができる。無水マレイン酸を含む不飽和２価酸と共にグリコールを添加し、混合物をスターリングなどの撹拌下で約３５５゜Ｆ〜約４３０゜Ｆに加熱する。また、ジシクロペンタジエンを、クラッキング（ディールス−アルダー様式）させながらまたは加水分解条件で添加し、ポリマーに添加してもよい。揮発物を蒸留などで除去し、次いで、混合物の酸価（ＡＳＴＭ  Ｄ１６３９−９０で測定）および粘度（ＡＳＴＭ  Ｄ１５４５−８９で測定）を所望するエンドポイントに達するまでモニターする。また、グリコールとの反応は、大豆油などのエチレン性不飽和結合を含むオイルの存在下で行うこともできる。反応混合液を冷却し、モノマーを添加して所望のＵＰＥ樹脂を得る。樹脂の保存安定性を長期化するために阻害剤をモノマーに添加することができる。
【００４１】
ＵＰＥ樹脂の調製に有用な不飽和カルボン酸および対応する無水物の例には、マレイン酸、フマル酸、イタコン酸、無水マレイン酸が含まれる。さらに、他の酸、当該酸の無水物またはエステルを添加して化学組成を調整することができる。このような酸および無水物の非限定的な例には、フタル酸、イソフタル酸、テレフタル酸、テトラヒドロフタル酸無水物、フタル酸無水物、ナジック酸無水物、メチルナジック酸無水物、ヘキサヒドロフタル酸無水物、ジメチルテレフタレートなどが含まれる。例示的な実施形態ではマレイン酸およびマレイン酸無水物が使用されている。
【００４２】
上記方法では、溶媒、異性化触媒、縮合触媒、促進剤などの不飽和ポリエステル樹脂の合成に一般的に使用されている他の材料を使用することができる。溶媒の非限定的な例は当該技術分野で一般的に知られているものであり、その例には、限定されないが、ヘキサン、シクロヘキサン、ベンゼン、トルエン、キシレン、混合溶媒が含まれる。一般的に使用されている阻害剤には、ヒドロキノン、ｐ−ベンゾキノン、ジ−ｔ−ブチルヒドロキノン、ｔ−ブチルカテコール、フェノチアジンなどが含まれる。縮合反応の促進に使用される触媒には、ｐ−トルエンスルホン酸、メタンスルホン酸、亜鉛の塩（アセテートなど）、有機スズ化合物（酸化ジブチルスズ）や、当業者に知られている他の物質が含まれる。異性化触媒には、モルフォリン、ピペリジンなどの有機アミンが含まれ得る。
【００４３】
さらに、ピナコールと、第４族遷移金属、または、金属−有機チタン化合物または金属−有機ジルコニウム化合物などの第４族遷移金属含有化合物と、重合開始可能なラジカルを発生させる電子受容種（ペルオキシド化合物またはジアゾ化合物など）とを含む重合開始剤組成物を、反応性モノマーに不飽和ポリマーと共にまたは不飽和ポリマーなしで添加するステップと；反応性システムを重合するステップとを含む重合方法が開示される。上記方法は、第４族遷移金属または第４族遷移金属含有化合物を触媒的に使用してピナコールのホモリティックな結合開裂を発生させ、これにより、電子を１つ金属に移動させて当該金属をＩＶ酸化数状態からＩＩＩ酸化数状態に還元するラジカルを発生させ、その後、ＩＩＩ酸化数状態の金属で電子受容種を還元して重合開始可能なラジカルを発生させるステップと；電子受容種の還元により発生したラジカルにより重合を開始するステップとを含む。
【００４４】
ある例示的な実施形態によれば、上記重合方法は、（ｉ）第４族遷移金属、または、金属−有機チタン化合物または金属−有機ジルコニウム化合物などの第４族遷移金属含有化合物と、（ｉｉ）ベンゾピナコールなどのピナコール化合物と、（ｉｉｉ）ペルオキシド化合物またはジアゾ化合物とを、反応性モノマー、不飽和ポリマー、または、不飽和ポリマーと反応性モノマーとの混合物に別々に添加して混合物を形成するステップと；上記混合物の上記反応性モノマーおよび／または不飽和ポリマーを重合するステップと、を含む。
【００４５】
ある例示的な実施形態によれば、上記重合方法は、第４族遷移金属、または、金属−有機チタン化合物または金属−有機ジルコニウム化合物などの第４族遷移金属含有化合物を、反応性モノマー、不飽和ポリマー、または、不飽和ポリマーと反応性モノマーとの混合物に添加して第１の混合物を作製するステップと；ベンゾピナコールなどのピナコール化合物とペルオキシド化合物またはジアゾ化合物とを、反応性モノマー、不飽和ポリマー、または、不飽和ポリマーと反応性モノマーとの混合物に添加して第２の混合物を調製するステップと；上記第１の混合物と上記第２の混合物とを組み合わせるステップと；上記組み合わされた第１の混合物および第２の混合物に存在する上記反応性モノマーおよび／または不飽和ポリマーを重合するステップと、を含む。
【００４６】
本方法に使用され得る市販のＵＰＥ樹脂の好適な例には、Ｐｅｄｉｇｒｅｅ（Ｒ）  ６００  Ｓｔｙｒｅｎｅ、Ｐｅｄｉｇｒｅｅ（Ｒ）  ６００  ＶＴ、Ｐｅｄｉｇｒｅｅ（Ｒ）  ７０  ＶＴが含まれる。これらは全て触媒されていないが、ＴＢＰまたはジクミルペルオキシドなどの従来のペルオキシド系開始剤で硬化することができる。本開示は電気絶縁材料に使用されるＵＰＥ樹脂に限定されず、反応性モノマー（スチレン、ビニルトルエン、ジアリルフタレート、アクリレート、メタクリレート、トリメチロールプロパントリアクリレート、アクリル化ビスフェノールＡ、メチルメタクリレート、ヒドロキシエチルメタクリレート、メチルアクリレート、ブタンジオールジアクリレート、ヘキサンジオールジアクリレート、ビニルピロリドン、ジアリルマレート、ブチルビニルエーテルなど）を有するＵＰＥ樹脂を使用する、成形材料や他の全ての樹脂システムでも使用され得る。
【００４７】
一般的に、不飽和ポリエステルの触媒方法は２つの手法により実施され得る。第１の方法では、第４族遷移金属、または、金属−有機チタン化合物または金属−有機ジルコニウム化合物などの第４族遷移金属含有化合物を樹脂に導入する。これは、限定されないが、混合ブレード、または、時間および温度による溶解のいずれかにより達成され得る。他より溶解し易くＵＰＥ樹脂への溶解に要するエネルギーが低い誘導体もあれば、溶解により多くのエネルギーを要する誘導体もある。ベンゾピナコールはＵＰＥ樹脂に混合下で添加される。ベンゾピナコールはまた、ＵＰＥ樹脂溶液に添加する前に、他の液体に事前に溶解または分散させてもよい。最後に、ペルオキシド化合物またはジアゾ化合物などの電子受容種（すなわち、還元種）を混合下で添加するか、必要に応じて他の溶媒に事前に溶解することができる。ある実施形態によれば、第４族遷移金属、または、金属−有機チタン化合物などの第４族遷移金属含有化合物は、ＵＰＥ樹脂材料に約０．００１重量％〜約１０重量％の量で添加することができる。ある実施形態によれば、ベンゾピナコールは、ＵＰＥ樹脂材料に約０．１％〜約１０％の量で添加することができる。ある実施形態によれば、電子受容種（ペルオキシド化合物またはジアゾ化合物）は、ＵＰＥ樹脂材料に約０．１％〜約１０％の量で添加することができる。代替的な実施形態では、上記開始剤システムの配合量は、ＵＰＥ樹脂材料に対して約１％〜約４％の量である。
【００４８】
第２の方法は、第４族遷移金属、または、金属−有機チタン化合物または金属−有機ジルコニウム化合物などの第４族遷移金属含有化合物を樹脂システムに混合して第１の混合物（Ａパート）を調製し、ベンゾピナコール／ペルオキシド（またはジアゾ）を樹脂の別部分に混合して第２の混合物（Ｂパート）を調製する。ＡパートのＢパートに対する比は、混合比が樹脂／モノマーに対して所望な開始剤パッケージ濃度をもたらすように、ベンゾピナコール／ペルオキシドおよび金属−有機チタン／ジルコニウム化合物の濃度により調整することができる。２パートシステムを使用する利点は、ＡパートおよびＢパートの双方が良好な貯蔵安定性を示すことである。これは、反応性が高い公知のペルオキシド系システムでは安定である期間が短いため不可能である。２パートシステムについて、１：１に近づく混合比が使用され得る。ある実施形態によれば、金属−有機チタン化合物は、ＵＰＥ樹脂材料に約０．００１％〜約１０％の量で添加することができる。ある実施形態によれば、ベンゾピナコールおよびペルオキシド（ジアゾ）はＵＰＥ樹脂材料に約０．１％〜約１０％の量で添加することができる。
【００４９】
チタノセンは、ＵＶ領域および可視光領域で光触媒活性を有することがよく知られている。かかる領域で光照射するとフリーラジカル重合が多少起こるが、商品の十分な硬化には十分ではない。ベンゾピナコールおよびペルオキシドにチタノセンを組み合わせて使用することは、二重硬化メカニズムの機会を付与する。多少のフリーラジカル重合をもたらす光活性化に続く熱により、最終硬化が推進する。
【００５０】
また、ベンゾピナコールは、イソプロパノールの存在下でベンゾフェノンをＵＶ光で励起することにより合成されることも当該技術分野でよく知られている。アセトンおよびベンゾピナコールが形成する。ベンゾフェノン、イソプロパノール、第４族遷移金属、および、ペルオキシド化合物またはジアゾ化合物が低温で硬化を開始する触媒システムでもこの方法が使用され得ることは自明である。この例では、ベンゾフェノンはＵＶ光の存在下でカップリングしてベンゾピナコールを形成する。次いで、ベンゾピナコールはチタン（ＩＶ）種をチタン（ＩＩＩ）に還元して、副生成物としてベンゾフェノンを形成する。チタン（ＩＩＩ）はペルオキシドを還元して硬化を開始させ、そして、ベンゾフェノンはＵＶ光により再びベンゾピナコールにリサイクルされる。
【００５１】
下記実施例は、ベンゾピナコールのチタンアルコキシドまたはジルコニウムアルコキシドの例示的な実施形態の合成方法、および、重合開始剤システムの調製および使用方法を更に具体的に記載するために、ならびに、開始剤システムの例示的な調製方法および使用方法を説明するために記載するものである。下記実施例は、いかなる形でも、開始剤、開始剤の調製方法、および、重合反応における開始剤の使用方法を限定するものとして解釈してはならない。
【実施例】
【００５２】
ベンゾピナコールのチタンアルコキシド開始剤の合成
テトラブチルチタネート０．０５３モル（１８．０２ｇ）、ベンゾピナコール０．０５３モル（１９．４ｇ）、および、へキシレングリコール０．０２７モル（３．１２７ｇ）を酢酸エチル２５０ｇおよびトルエン２５０ｇに溶解し、室温で約２時間混合した。黄褐色の液体に濃縮されるまで酢酸エチル、トルエン、および、発生したブタノールを５０℃で真空蒸留（ロータリーエバポレーターを使用）により除去した。トルエン５００ｇを添加し、ロータリーエバポレーター処理を繰り返した。トルエン５００ｇを更に添加し、ロータリーエバポレーター処理を再度繰り返したところ、黄褐色の液体／ペースト状物質が得られ、４０℃で乾燥して若干粘性のあるペーストにした。
【００５３】
ベンゾピナコールのジルコニウムアルコキシド開始剤の合成
テトライソプロピルジルコネート０．０５３モル（１７．３ｇ）、ベンゾピナコール０．０５３モル（１９．４ｇ）、および、へキシレングリコール０．０２７モル（３．１２７ｇ）を酢酸エチル２５０ｇおよびトルエン２５０ｇに溶解し、室温で約２時間混合した。透明な液体に濃縮されるまで酢酸エチル、トルエン、および、発生したｉ−プロパノールを５０℃で真空蒸留（ロータリーエバポレーターを使用）により除去した。トルエン５００ｇを添加し、ロータリーエバポレーター処理を繰り返した。トルエン５００ｇを更に添加し、ロータリーエバポレーター処理を再度繰り返したところ、無色の固体が得られ、４０℃で乾燥した。
【００５４】
比較重合例１
コールズブレード（ｃｏｗｌｅｓ  ｂｌａｄｅ）を使用して、ベンゾピナコールをＰｅｄｉｇｒｅｅ  ６００Ｓに分散液が得られるまで１％濃度でブレンドした。次いで、得られた物質を８０℃で１時間硬化させ、また、Ｑ２００  Ｍｏｄｕｌａｔｅｄ  ＤＳＣで試験した。結果を表１に示す。このサンプルは８０℃で１時間後、未硬化であった。
【００５５】
比較重合例２
チタノセンジクロリドを、Ｐｅｄｉｇｒｅｅ  ６００Ｓに均質な混合液が得られるまで１．０％濃度でブレンドした。次いで、得られた物質を８０℃で１時間硬化させ、また、Ｑ２００  Ｍｏｄｕｌａｔｅｄ  ＤＳＣで試験した。結果を表１に示す。このサンプルは８０℃で１時間後、未硬化であった。
【００５６】
比較重合例３
チタノセンジクロリドを、Ｐｅｄｉｇｒｅｅ  ６００Ｓに均質な混合液が得られるまで０．５％濃度でブレンドした。コールズブレードを使用して、ベンゾピナコールをこの混合物に分散液が得られるまで１％濃度でブレンドした。次いで、得られた物質を８０℃で１時間硬化させ、また、Ｑ２００  Ｍｏｄｕｌａｔｅｄ  ＤＳＣで試験した。結果を表１に示す。このサンプルは、８０℃で１時間後、軟らかくかつ部分的に硬化しているのみであり、表面が非常に粘着質であった。
【００５７】
比較重合例４
ｔ−ブチルペルオキシベンゾエート（ＴＢＰ）を、Ｐｅｄｉｇｒｅｅ  ６００Ｓに均質な混合液が得られるまで１．０％濃度でブレンドした。次いで、得られた物質を８０℃で１時間硬化させ、また、Ｑ２００  Ｍｏｄｕｌａｔｅｄ  ＤＳＣで試験した。結果を表１に示す。このサンプルは８０℃で１時間後、未硬化であった。
【００５８】
比較重合例５
チタノセンジクロリドを、Ｐｅｄｉｇｒｅｅ  ６００Ｓに均質な混合液が得られるまで１．０％濃度でブレンドした。コールズブレードを使用して、ｔ−ブチルペルオキシベンゾエートを、この混合物に分散液が得られるまで１％濃度でブレンドした。次いで、得られた物質を８０℃で１時間硬化させ、また、Ｑ２００  Ｍｏｄｕｌａｔｅｄ  ＤＳＣで試験した。結果を表１に示す。このサンプルは、８０℃で１時間後、未硬化であった。
【００５９】
比較重合例６
テトラブチルチタネート（ＴＮＢＴ）を、Ｐｅｄｉｇｒｅｅ  ６００Ｓに均質な混合液が得られるまで１．０％濃度でブレンドした。コールズブレードを使用して、ｔ−ブチルペルオキシベンゾエートを、この混合物に分散液が得られるまで１％濃度でブレンドした。次いで、得られた物質を８０℃で１時間硬化させ、また、Ｑ２００  Ｍｏｄｕｌａｔｅｄ  ＤＳＣで試験した。結果を表１に示す。このサンプルは、８０℃で１時間後、未硬化であった。
【００６０】
比較重合例７
テトラブチルチタネートを、Ｐｅｄｉｇｒｅｅ  ６００Ｓに均質な混合液が得られるまで１．０％濃度でブレンドした。コールズブレードを使用して、ベンゾピナコールを、この混合物に分散液が得られるまで１％濃度でブレンドした。次いで、得られた物質を８０℃で１時間硬化させ、また、Ｑ２００  Ｍｏｄｕｌａｔｅｄ  ＤＳＣで試験した。結果を表１に示す。このサンプルは、８０℃で１時間後、軟らかくかつ部分的に硬化しているのみであり、表面が非常に粘着質であった。
【００６１】
重合例１
チタノセンジクロリドを、Ｐｅｄｉｇｒｅｅ  ６００Ｓに均質な混合液が得られるまで０．５０％濃度でブレンドした。コールズブレードを使用して、ｔ−ブチルペルオキシベンゾエートを、この混合物に分散液が得られるまで１％濃度でブレンドした。ベンゾピナコールをこの混合物に１％濃度で添加し、均質になるまで混合した。得られた物質を８０℃で１時間硬化させ、また、Ｑ２００  Ｍｏｄｕｌａｔｅｄ  ＤＳＣで試験した。結果を表１に示す。このサンプルは、８０℃で１時間後、完全に硬化しており、表面に粘着性はなかった。
【００６２】
重合例２
テトラブチルチタネートを、Ｐｅｄｉｇｒｅｅ  ６００Ｓに均質な混合液が得られるまで１．０％濃度でブレンドした。コールズブレードを使用して、ｔ−ブチルペルオキシベンゾエートを、この混合物に分散液が得られるまで１％濃度でブレンドした。ベンゾピナコールをこの混合物に１％濃度で添加し、均質になるまで混合した。得られた物質を９０℃で１時間硬化させ、また、Ｑ２００  Ｍｏｄｕｌａｔｅｄ  ＤＳＣで試験した。結果を表１に示す。このサンプルは、９０℃で１時間後、完全に硬化しており、表面は硬かった（わずかに粘着性あり）。
【００６３】
表１は、ＴＢＰ（ｔ１／２  １４２℃）のような熱的に安定なペルオキシエステル開始剤を使用して、ベンゾピナコールおよびチタンのような第４族遷移金属の存在下で、モノマーおよび不飽和ポリエステルを低温硬化することができることを実証している。Ｔｉ（ＩＶ）還元の触媒的なサイクルはベンゾピナコールによるＴｉ（ＩＩＩ）への還元により促進される。次いでこれが、ＴＢＰをフリーラジカル重合の促進に非常に効率的なペルオキシラジカルに還元する。これらの比較例は、ＴＢＰ、ベンゾピナコールまたはチタン種を単独でまたは２種の混合物として使用することは、完全な低温硬化を促進しないことを実証している。ベンゾピナコールおよびチタンは低温硬化（ＤＳＣ）を開始させるが、空気阻害および低反応エンタルピー（ＤＳＣ）により完全な硬化が妨害される。
【００６４】
【表１】
0006572227.tif 000012
【００６５】
重合例３
テトラブチルチタネートを、Ｐｅｄｉｇｒｅｅ  ６００Ｓに均質な混合液が得られるまで１．０％濃度でブレンドした。コールズブレードを使用して、ジクミルペルオキシドを、この混合物に分散液が得られるまで１％濃度でブレンドした。ベンゾピナコールをこの混合物に１％濃度で添加し、均質になるまで混合した。得られた物質を９０℃で１時間硬化させ、また、Ｑ２００  Ｍｏｄｕｌａｔｅｄ  ＤＳＣで試験した。結果を表２に示す。このサンプルは、９０℃で１時間後、完全に硬化しており、表面は硬かった（粘着性なし）。
【００６６】
重合例４
テトラブチルチタネートを、Ｐｅｄｉｇｒｅｅ  ６００Ｓに均質な混合液が得られるまで１．０％濃度でブレンドした。コールズブレードを使用して、ジクミルペルオキシドを、この混合物に分散液が得られるまで２％濃度でブレンドした。ベンゾピナコールをこの混合物に１％濃度で添加し、均質になるまで混合した。得られた物質を９０℃で１時間硬化させ、また、Ｑ２００  Ｍｏｄｕｌａｔｅｄ  ＤＳＣで試験した。結果を表２に示す。このサンプルは、９０℃で１時間後、完全に硬化しており、表面は硬かった（粘着性なし）。
【００６７】
重合例５
テトラブチルチタネートを、Ｐｅｄｉｇｒｅｅ  ６００Ｓに均質な混合液が得られるまで１．０％濃度でブレンドした。コールズブレードを使用して、ジクミルペルオキシドを、この混合物に分散液が得られるまで１％濃度でブレンドした。ベンゾピナコールをこの混合物に０．５％濃度で添加し、均質になるまで混合した。得られた物質を９０℃で１時間硬化させ、また、Ｑ２００  Ｍｏｄｕｌａｔｅｄ  ＤＳＣで試験した。結果を表２に示す。このサンプルは、９０℃で１時間後、完全に硬化しており、表面は硬かった（わずかに粘着性あり）。
【００６８】
重合例６
テトラブチルチタネートを、Ｐｅｄｉｇｒｅｅ  ６００Ｓに均質な混合液が得られるまで０．１％濃度でブレンドした。コールズブレードを使用して、ジクミルペルオキシドを、この混合物に分散液が得られるまで１％濃度でブレンドした。ベンゾピナコールをこの混合物に１％濃度で添加し、均質になるまで混合した。得られた物質を９０℃で１時間硬化させ、また、Ｑ２００  Ｍｏｄｕｌａｔｅｄ  ＤＳＣで試験した。結果を表２に示す。このサンプルは、９０℃で１時間後、完全に硬化しており、表面は硬かった（わずかに粘着性あり）。
【００６９】
重合例７
テトラブチルチタネートを、Ｐｅｄｉｇｒｅｅ  ６００Ｓに均質な混合液が得られるまで０．１％濃度でブレンドした。コールズブレードを使用して、ジクミルペルオキシドを、この混合物に分散液が得られるまで２％濃度でブレンドした。ベンゾピナコールをこの混合物に１％濃度で添加し、均質になるまで混合した。得られた物質を９０℃で１時間硬化させ、また、Ｑ２００  Ｍｏｄｕｌａｔｅｄ  ＤＳＣで試験した。結果を表２に示す。このサンプルは、９０℃で１時間後、完全に硬化しており、表面は硬かった（わずかに粘着性あり）。
【００７０】
重合例８
テトラブチルチタネートを、Ｐｅｄｉｇｒｅｅ  ６００Ｓに均質な混合液が得られるまで０．５％濃度でブレンドした。コールズブレードを使用して、ジクミルペルオキシドを、この混合物に分散液が得られるまで１％濃度でブレンドした。ベンゾピナコールをこの混合物に１％濃度で添加し、均質になるまで混合した。得られた物質を９０℃で１時間硬化させ、また、Ｑ２００  Ｍｏｄｕｌａｔｅｄ  ＤＳＣで試験した。結果を表２に示す。このサンプルは、９０℃で１時間後、完全に硬化しており、表面は硬かった（わずかに粘着性あり）。
【００７１】
表２に示す実施例３〜８は、ジクミルペルオキシド（ｔ１／２  １５４℃）のような熱的に安定なジアルキルペルオキシド開始剤を使用して、ベンゾピナコールおよびチタンのような第４族遷移金属の存在下で、これらが触媒量であっても、モノマーおよび不飽和ポリエステルを低温硬化することができることを実証している。Ｔｉ（ＩＶ）還元の触媒的なサイクルはベンゾピナコールによるＴｉ（ＩＩＩ）への還元により促進される。次いでこれが、ジクミルペルオキシドをフリーラジカル重合の促進に非常に効率的なペルオキシラジカルに還元する。ベンゾピナコールは少量で使用することができるが（実施例５）、若干硬化が少ない物質が生じた。また、性質改善は観察されなかったものの、ペルオキシドの量をより多くすることもできる（実施例４および７）。
【００７２】
【表２】
0006572227.tif 000013
【００７３】
比較重合例８
チタノセンジクロリドを、Ｐｅｄｉｇｒｅｅ  ６００Ｓに均質な混合液が得られるまで１％濃度でブレンドした。コールズブレードを使用して、ジクミルペルオキシドを、この混合物に分散液が得られるまで１％濃度でブレンドした。次いで、得られた物質を８０℃で１時間硬化させ、また、Ｑ２００  Ｍｏｄｕｌａｔｅｄ  ＤＳＣで試験した。結果を表３に示す。このサンプルは、８０℃で１時間後、未硬化であった。
【００７４】
重合例９
チタノセンジクロリドを、Ｐｅｄｉｇｒｅｅ  ６００Ｓに均質な混合液が得られるまで０．５％濃度でブレンドした。コールズブレードを使用して、ジクミルペルオキシドを、この混合物に分散液が得られるまで１％濃度でブレンドした。ベンゾピナコールをこの混合物に１％濃度で添加し、均質になるまで混合した。得られた物質を８０℃で１時間硬化させ、また、Ｑ２００  Ｍｏｄｕｌａｔｅｄ  ＤＳＣで試験した。結果を表２に示す。このサンプルは、８０℃で１時間後、完全に硬化しており、表面は硬かった（粘着性なし）。
【００７５】
重合例１０
チタノセンジクロリドを、Ｐｅｄｉｇｒｅｅ  ６００Ｓに均質な混合液が得られるまで０．５％濃度でブレンドした。コールズブレードを使用して、ジクミルペルオキシドを、この混合物に分散液が得られるまで１％濃度でブレンドした。ベンゾピナコールをこの混合物に０．５％濃度で添加し、均質になるまで混合した。得られた物質を８０℃で１時間硬化させた。結果を表２に示す。このサンプルは、８０℃で１時間後、完全に硬化しており、表面は硬かった（粘着性なし）。
【００７６】
重合例１１
チタノセンジクロリドを、Ｐｅｄｉｇｒｅｅ  ６００Ｓに均質な混合液が得られるまで０．２５％濃度でブレンドした。コールズブレードを使用して、ジクミルペルオキシドを、この混合物に分散液が得られるまで１％濃度でブレンドした。ベンゾピナコールをこの混合物に１％濃度で添加し、均質になるまで混合した。得られた物質を８０℃で１時間硬化させた。結果を表２に示す。このサンプルは、８０℃で１時間後、完全に硬化しており、表面は硬かった（粘着性なし）。
【００７７】
重合例１２
テトラブチルチタネートを、Ｐｅｄｉｇｒｅｅ  ６００Ｓに均質な混合液が得られるまで１％濃度でブレンドした。コールズブレードを使用して、ジクミルヒドロペルオキシドを、この混合物に分散液が得られるまで１％濃度でブレンドした。ベンゾピナコールをこの混合物に１％濃度で添加し、均質になるまで混合した。得られた物質を８０℃で１時間硬化させた。結果を表２に示す。このサンプルは、８０℃で１時間後、完全に硬化しており、表面は硬かった（粘着性なし）。
【００７８】
重合例１３
チタノセンジクロリドを、Ｐｅｄｉｇｒｅｅ  ６００Ｓに均質な混合液が得られるまで０．５％濃度でブレンドした。コールズブレードを使用して、ジクミルヒドロペルオキシドを、この混合物に分散液が得られるまで１％濃度でブレンドした。ベンゾピナコールをこの混合物に１％濃度で添加し、均質になるまで混合した。得られた物質を８０℃で１時間硬化させた。結果を表２に示す。このサンプルは、８０℃で１時間後、完全に硬化しており、表面は硬かった（粘着性なし）。
【００７９】
重合例１４
チタノセンジクロリドを、Ｐｅｄｉｇｒｅｅ  ６００Ｓに均質な混合液が得られるまで０．２５％濃度でブレンドした。コールズブレードを使用して、ジクミルヒドロペルオキシドを、この混合物に分散液が得られるまで１．０％濃度でブレンドした。ベンゾピナコールをこの混合物に１．０％濃度で添加し、均質になるまで混合した。得られた物質を８０℃で１時間硬化させた。結果を表２に示す。このサンプルは、８０℃で１時間後、完全に硬化しており、表面は硬かった（粘着性なし）。
【００８０】
表３に示す実施例９〜１４は、ジクミルペルオキシド（ｔ１／２  １５４℃）のような熱的に安定なジアルキルペルオキシド開始剤およびクメンヒドロペルオキシド（ｔ１／２  １９５℃）のようなヒドロペルオキシドを使用して、ベンゾピナコールおよびチタンのような第４族遷移金属の存在下で、これらが触媒量であっても、モノマーおよび不飽和ポリエステルを低温硬化することができることを実証している。Ｔｉ（ＩＶ）還元の触媒的なサイクルはベンゾピナコールによるＴｉ（ＩＩＩ）への還元により促進される。次いでこれが、ジクミルペルオキシドまたはクミルヒドロペルオキシドをフリーラジカル重合の促進に非常に効率的なペルオキシラジカルに還元する。比較例８は、ベンゾピナコールが存在しないと、Ｔｉ（ＩＶ）がＴｉ（ＩＩＩ）に還元する触媒的なサイクルが崩壊し低温硬化が起こらないことを実証している。
【００８１】
【表３】
0006572227.tif 000014
【００８２】
比較重合例９
Ｌｕｐｒｏｘ  １０１を、Ｐｅｄｉｇｒｅｅ  ６００Ｓに均質な混合液が得られるまで１％濃度でブレンドした。得られた物質を８０℃で１時間硬化させた。結果を表４に示す。このサンプルは、８０℃で１時間後、未硬化であった。
【００８３】
比較重合例１０
チタノセンジクロリドを、Ｐｅｄｉｇｒｅｅ  ６００Ｓに均質な混合液が得られるまで０．５％濃度でブレンドした。次いで、コールズブレードを使用して、Ｌｕｐｒｏｘ  １０１を、この混合物に分散液が得られるまで１％濃度でブレンドした。得られた物質を８０℃で１時間硬化させた。結果を表４に示す。このサンプルは、８０℃で１時間後、軟らかくかつ部分的に硬化しており、表面は粘着質であった。
【００８４】
重合例１５
チタノセンジクロリドを、Ｐｅｄｉｇｒｅｅ  ６００Ｓに均質な混合液が得られるまで０．５％濃度でブレンドした。コールズブレードを使用して、Ｌｕｐｒｏｘ  １０１を、この混合物に分散液が得られるまで１％濃度でブレンドした。コールズブレードを使用して、ベンゾピナコールを、この混合物に分散液が得られるまで１％濃度でブレンドした。得られた物質を８０℃で１時間硬化させた。結果を表４に示す。このサンプルは、８０℃で１時間後、完全に硬化しており、表面は硬かった（粘着性なし）。
【００８５】
重合例１６
チタノセンジクロリドを、Ｐｅｄｉｇｒｅｅ  ６００Ｓに均質な混合液が得られるまで０．５％濃度でブレンドした。コールズブレードを使用して、Ｌｕｐｒｏｘ  １０１を、この混合物に分散液が得られるまで１％濃度でブレンドした。コールズブレードを使用して、ベンゾピナコールを、分散液が得られるまでこの混合物に０．５％濃度でブレンドした。得られた物質を８０℃で１時間硬化させた。結果を表４に示す。このサンプルは、８０℃で１時間後、完全に硬化しており、表面は硬かった（粘着性なし）。
【００８６】
表４に示す実施例１５および１６は、Ｌｕｐｒｏｘ  １０１（ｔ１／２  １６４℃）のようなもう一つの熱的に安定なジアルキルペルオキシド開始剤を使用して、ベンゾピナコールおよびチタンのような第４族遷移金属の存在下で、これらが触媒量であっても、モノマーおよび不飽和ポリエステルを低温硬化することができることを実証している。Ｔｉ（ＩＶ）還元の触媒的なサイクルはベンゾピナコールによるＴｉ（ＩＩＩ）への還元により促進される。次いでこれが、Ｌｕｐｒｏｘ  １０１をフリーラジカル重合の促進に非常に効率的なペルオキシラジカルに還元する。比較例９および１０は、ベンゾピナコールが存在しないと、Ｔｉ（ＩＶ）がＴｉ（ＩＩＩ）に還元する触媒的なサイクルが崩壊し低温硬化が起こらないことを再度実証している。
【００８７】
【表４】
0006572227.tif 000015
【００８８】
重合例１７
チタノセンジクロリドを、Ｐｅｄｉｇｒｅｅ  ６００Ｓに均質な混合液が得られるまで０．５％濃度でブレンドした。コールズブレードを使用して、ＡＩＢＮを、この混合物に分散液が得られるまで０．５％濃度でブレンドした。コールズブレードを使用して、ベンゾピナコールを、分散液が得られるまでこの混合物に１％濃度でブレンドした。得られた物質を８０℃で１時間硬化させた。結果を表５に示す。このサンプルは、８０℃で１時間後、完全に硬化しており、表面は硬かった（粘着性なし）。
【００８９】
表５に示す実施例１７は、ＡＩＢＮ（ｔ１／２  １０１℃）のようなジアゾ開始剤を使用して、ベンゾピナコールおよびチタンのような第４族遷移金属の存在下で、モノマーおよび不飽和ポリエステルを低温硬化することができることを実証している。Ｔｉ（ＩＶ）還元の触媒的なサイクルはベンゾピナコールによるＴｉ（ＩＩＩ）への還元により促進される。次いでこれが、ＡＩＢＮをフリーラジカル重合の促進に非常に効率的なアルキルラジカルに還元する。
【００９０】
【表５】
0006572227.tif 000016
【００９１】
比較重合例１１
アルミニウムアセチルアセトネートを、Ｐｅｄｉｇｒｅｅ  ６００Ｓに均質な混合液が得られるまで０．５％濃度でブレンドした。次いでコールズブレードを使用して、ベンゾピナコールを、この混合物に分散液が得られるまで１％濃度でブレンドした。次いでコールズブレードを使用して、ジクミルペルオキシドを、この混合物に分散液が得られるまで１％濃度でブレンドした。得られた物質を８０℃で１時間硬化させた。結果を表６に示す。このサンプルは、８０℃で１時間後、未硬化であった。
【００９２】
比較重合例１２
ホウ酸トリイソプロピルを、Ｐｅｄｉｇｒｅｅ  ６００Ｓに均質な混合液が得られるまで１．０％濃度でブレンドした。次いでコールズブレードを使用して、ベンゾピナコールを、この混合物に分散液が得られるまで１％濃度でブレンドした。次いでコールズブレードを使用して、ジクミルペルオキシドを、この混合物に分散液が得られるまで１％濃度でブレンドした。得られた物質を８０℃で１時間硬化させた。結果を表６に示す。このサンプルは、８０℃で１時間後、未硬化であった。
【００９３】
比較重合例１３
【化１１】
0006572227.tif 000017
の構造を有するニッケル系開始剤（開始剤１）を、Ｐｅｄｉｇｒｅｅ  ６００Ｓに均質な混合液が得られるまで０．５％濃度でブレンドした。次いでコールズブレードを使用して、ベンゾピナコールを、この混合物に分散液が得られるまで１％濃度でブレンドした。次いでコールズブレードを使用して、ジクミルペルオキシドを、この混合物に分散液が得られるまで１．０％濃度でブレンドした。得られた物質を８０℃で１時間硬化させた。結果を表６に示す。このサンプルは、８０℃で１時間後、未硬化であった。
【００９４】
重合例１８
【化１２】
0006572227.tif 000018
の構造を有するジルコニウム系開始剤（開始剤２）を、Ｐｅｄｉｇｒｅｅ  ６００Ｓに均質な混合液が得られるまで０．５％濃度でブレンドした。次いでコールズブレードを使用して、ジクミルヒドロペルオキシドを、この混合物に分散液が得られるまで１％濃度でブレンドした。次いでコールズブレードを使用して、ベンゾピナコールを、この混合物に分散液が得られるまで１％濃度でブレンドした。得られた物質を８０℃で１時間硬化させた。結果を表６に示す。このサンプルは、８０℃で１時間後、完全に硬化しており、表面は硬かった（粘着性なし）。
【００９５】
表６に示す実施例１０および１８は、ジクミルペルオキシド（ｔ１／２  １５４℃）のような熱的に安定なジアルキルペルオキシド開始剤およびクメンヒドロペルオキシド（ｔ１／２  １９５℃）のようなヒドロペルオキシドを使用して、ベンゾピナコールならびにチタンまたはジルコニウムのような第４族遷移金属の存在下で、これらが触媒量であっても、モノマーおよび不飽和ポリエステルを低温硬化することができることを実証している。Ｔｉ（ＩＶ）またはＺｒ（ＩＶ）還元の触媒的なサイクルはベンゾピナコールによるＴｉ（ＩＩＩ）またはＺｒ（ＩＩＩ）への還元により促進される。次いでこれが、Ｄｉｃｕｐ（ジクミルペルオキシド）またはクミルヒドロペルオキシドをフリーラジカル重合の促進に非常に効率的なペルオキシラジカルに還元する。比較例１１〜１３は、非第４族金属は、ベンゾピナコールおよびペルオキシドと組み合わせて使用した場合に低温硬化を加速しないことを実証している。
【００９６】
【表６】
0006572227.tif 000019
【００９７】
重合例１９〜２２
ＵＰＥ  ６００Ｓを等重量となるように２つに分けた。コールズブレードを使用して、一方に、ベンゾピナコールおよびペルオキシドを、溶液が得られるまでそれぞれ１％濃度で混合した。他方にオルガノチタン（ＩＶ）種であるＴｙｚｏｒ  ＧＢＡを混合した。両者は何日も室温で安定であった。そして、両者を混合して室温（２５℃）で硬化させた。結果を表７に示す。これらのサンプルは、２５℃で３時間後、硬化し、表面および下面は硬かった。また実施例２２では上面が乾燥していた。
【００９８】
表７に示す実施例１９〜２２は、ジクミルペルオキシド（ｔ１／２  １５４℃）のような熱的に安定なジアルキルペルオキシド開始剤およびｔ−ブチルヒドロペルオキシド（ｔ１／２  ２０７℃）のようなヒドロペルオキシドを使用して、ベンゾピナコールおよびＴｙｚｏｒ  ＧＢＡのような第４族遷移金属の存在下で、モノマーおよび不飽和ポリエステルを低温かつ短時間で硬化することができることを実証している。Ｔｙｚｏｒ  ＧＢＡおよびチタノセンなどのチタネート種の組み合わせを使用することで、硬く硬化した物質だけでなく、乾燥した、粘着性のない表面を得ることができる。これらの実施例はまた、室温での硬化であっても、混合したときに高い反応性を示す２つの安定な溶液を使用することができることを実証している。
【００９９】
【表７】
0006572227.tif 000020
【０１００】
比較重合例１４および１５
表８に示すペルオキシドを、Ｐｅｄｉｇｒｅｅ  ７０ＶＴに均質な混合液が得られるまで１．０％濃度でブレンドした。得られた物質を８０℃で１時間硬化させた。結果を表８に示す。これらのサンプルは、８０℃で１時間後、未硬化であった。
【０１０１】
重合例２３〜２７
チタノセンジクロリドを、Ｐｅｄｉｇｒｅｅ  ７０ＶＴに均質な混合液が得られるまで０．５％濃度でブレンドした。次いでコールズブレードを使用して、ペルオキシドを、この混合物に分散液が得られるまで１％濃度でブレンドした。次いでコールズブレードを使用して、ベンゾピナコールを、この混合物に溶液が得られるまで１％濃度でブレンドした。得られた物質を８０℃で１時間硬化させた。結果を表８に示す。これらのサンプルは、８０℃で１時間後、粘着性あり〜粘着性なしで完全に硬化した。
【０１０２】
表８に示す実施例２３〜２７は、ビニルトルエンモノマーもスチレンとまったく同様に低温硬化可能であることを実証している。比較例１４および１５は、ベンゾピナコールが存在しないと、Ｔｉ（ＩＶ）がＴｉ（ＩＩＩ）に還元する触媒的なサイクルが崩壊し低温硬化が起こらないことを再度実証している。
【０１０３】
【表８】
0006572227.tif 000021
【０１０４】
重合例２８〜３２
チタノセンジクロリドを、Ｐｅｄｉｇｒｅｅ  ６００  Ａｃｒｙｌａｔｅに均質な混合液が得られるまで０．５％濃度でブレンドした。次いでコールズブレードを使用して、ペルオキシドを、この混合物に溶液が得られるまで１．０％濃度でブレンドした。次いでコールズブレードを使用して、ベンゾピナコールを、この混合物に溶液が得られるまで１．０％濃度でブレンドした。得られた物質を８０℃で１時間硬化させた。結果を表９に示す。これらのサンプルは、８０℃で１時間後、注釈を付けたものを除き、粘着性あり〜粘着性なしで完全に硬化した。ジクミルペルオキシドおよびＬｕｐｅｒｏｘ  １０１はヒドロペルオキシドほどの効果はなかったものの、若干高温では硬化させた。
【０１０５】
表９に示す実施例２８〜３２は、アクリレートモノマーもスチレンとまったく同様に低温硬化可能であることを実証している。全てのペルオキシドが等価であるわけではないが、当業者は、使用するモノマーに関係なく所望の温度で硬化を行うために配合を最適化することができる。
【０１０６】
【表９】
0006572227.tif 000022
【０１０７】
上記重合開始剤システムは、重合反応のための２成分キットとして提供され得る。この２成分キットは、別々の第１の成分および第２の成分を含む。ある実施形態によれば、上記キットは、ピナコール化合物と第４族遷移金属または第４族遷移金属含有化合物との混合物またはブレンドを含む第１の成分と、重合開始可能なラジカルを発生させる電子受容種または化合物を含む第２の成分とを含む。他の例示的な実施形態によれば、上記キットは、ピナコールと重合開始可能なラジカルを発生させる電子受容種または化合物とを含む第１の成分と、第４族遷移金属または第４族遷移金属含有化合物を含む第２の成分とを含む。したがって、「キット」とは、別々に梱包された第１の成分および第２の成分の両方が１つのオーバーパック内に含まれている場合；別々に梱包された第１の成分および第２の成分が別々のパッケージに保持され、セットにされてキットとなっている場合；または、別々に梱包された第１の成分および第２の成分が別々のパッケージに保持され、オーバーパック容器内に含まれたり、セットにされていない成分のキットとして単に一緒に販売される場合、を包含する。
【０１０８】
以上、調製方法および使用方法を様々な例示的な実施形態に関連して説明したが、本願明細書に開示した機能を行うために、本願明細書から逸脱しない範囲で他の類似する実施形態を採用してもよいこと、また、上述の実施形態に変更および追加を行ってもよいことを理解されたい。また、様々な実施形態を組み合わせて所望の特性を得てもよいため、上述の実施形態は必ずしも選択的ではない。よって、上記調製および方法は如何なる単一の実施形態に限定されるべきではなく、添付の特許請求の範囲の記載に従って解釈されるべきである。